FR 3105226 A1 20210625 FR 1915453 A 20191223 La présente invention concerne un latex comprenant un polymère réticulé, ledit polymère comprenant de 20 à 45% en masse d’unité monomérique d’acide (méth)acrylique, de 35 à 78% en masse d’unité monomérique de méthylacrylate et/ou d’éthylacrylate, de 0 à 30% en masse d’unité monomérique d’au moins un acrylate d’alkyle linéaire comprenant 3 à 9 atomes de carbone, caractérisé en ce que le polymère est réticulé avec du N-méthylène-bis-acrylamide. Le latex selon l’invention permet d’épaissir une composition pour le soin du cheveu et/ou de la peau ayant un pH compris entre 3,5 et 5,5. LATEX DE POLYMERES RETICULES ET COMPOSITION AQUEUSE TRANSPARENTE A BAS pH POUR LE SOIN DU CHEVEU OU DE LA PEAU DOMAINE TECHNIQUE DE L’INVENTION La présente invention concerne de nouveaux latex de polymères réticulés et leur utilisation pour formuler des compositions aqueuses généralement transparentes à bas pH pour le soin du cheveu et/ou de la peau. L’invention concerne également une composition transparente à bas pH pour le soin du cheveu et/ou de la peau comprenant au moins un latex selon l’invention. Les nouveaux latex sont principalement utilisés comme modificateurs de rhéologie. ETAT ANTERIEUR DE LA TECHNIQUE Les compositions aqueuses pour le soin de cheveu et de la peau contiennent des tensioactifs et nécessitent l’utilisation de conservateurs. De nombreux conservateurs sont répertoriés comme étant des perturbateurs endocriniens. Par conséquent les formulateurs cherchent de plus en plus à les supprimer de ces compositions ou à les remplacer par des molécules, toujours efficaces, mais ne présentant pas de danger pour la santé. Les sels organiques comme le sorbate de potassium et le benzoate de sodium remplissent ces deux critères. Cependant, seule la forme acide de ces sels est efficace et il est donc nécessaire de formuler les compositions à un pH inférieur à 5,5 pour que ces derniers soient efficaces. Par ailleurs, le pH de la peau étant proche de 4,5 à 5, en fonction des individus, les formulations acides aux alentours de ces valeurs présentent l’avantage supplémentaire d’être moins agressives pour la peau. Les modificateurs rhéologiques de première génération ont été créés pour apporter de la viscosité, de la clarté et de la suspensivité dans des formulations de tensioactifs à pH 6 – 6,5 et comprenant des conservateurs de type parabène, hydantoïne, ou phénoxyéthanol, listés comme étant des perturbateurs endocriniens. Les formulateurs ont donc substitué ces conservateurs par des sels organiques diminuant ainsi le pH des compositions. Or, l’utilisation des modificateurs rhéologiques de première génération à pH plus acide (inférieur à 5,5) diminue de manière significative la transparence des compositions, ce qui est rédhibitoire pour la bonne commercialisation des compositions. Le document US 2013/0115185 décrit l’utilisation d’un modificateur rhéologique composé d’un cœur non réticulé composé d’acide méthacrylique, d’un (méth)acrylate d’(hydroxy)alkyle et d’un troisième monomère, associé avec une couronne de polymère réticulé composé des mêmes monomères. Cependant, il apparaît difficile de réunir à la fois de bonnes propriétés rhéologiques et optiques par ce biais car le cœur non réticulé n’apporte pas de suspensivité. Les polymères sont réticulés avec du triméthylolpropane triacrylate (TMPTA) et du triméthylolpropane diallylether (TMPDAE). Le document WO 2016/102790 décrit un modificateur rhéologique constitué d’un polymère multiphasique composé d’un polymère 1 et d’un polymère 2, la composition des deux polymères pouvant différer. Les deux polymères sont réticulés avec du triméthylolpropane triacrylate (TMPTA), et contiennent un monomère associatif spécifique. Le document WO 2015/158668 décrit un modificateur rhéologique et, plus précisément, l’utilisation d’un polymère réticulé composé d’acide méthacrylique, d’acrylate d’alkyle, d’acide 2-acrylamido-2-méthylpropane sulfonique (ATBS) et d’un monomère hydrophobe spécifique. Malgré ces évolutions technologiques, il existe donc un réel besoin de développer de nouveaux latex de polymères réticulés permettant d’obtenir une composition aqueuse présentant des propriétés rhéologiques appropriées et une excellente transparence, y compris à pH acide (notamment de 3,5 à 5,5). La présente invention permet de résoudre ces problèmes en proposant un latex de polymères de composition spécifique, les polymères étant réticulés avec du N-méthylène-bis-acrylamide. Les latex selon l’invention offrent un meilleur compromis en termes de performances rhéologiques et de transparence, y compris à bas pH (notamment de 3,5 à 5,5). La présente invention a pour objet un latex comprenant un polymère réticulé, ledit polymère comprenant : - de 20 à 45% en masse d’unité monomérique d’acide (méth)acrylique ; - de 35 à 78% en masse d’unité monomérique d’acrylate de méthyle et/ou d’acrylate d’éthyle ; - de 0 à 30% en masse d’unité monomérique d’au moins un acrylate d’alkyle linéaire comprenant 3 à 9 atomes de carbone, la somme des unités monomériques étant égale à 100% en masse. Ce polymère est réticulé avec du N-méthylène-bis-acrylamide et est dépourvu d’unité monomérique ayant une chaîne alkyle d’au moins 10 atomes de carbone, et d’unité monomérique de type -(CHR 1 -CHR 2 -O)- avec R 1 et R 2 étant, indépendamment l’un de l’autre, un atome d’hydrogène ou un groupe alkyle. Le groupe alkyle de R 1 et R 2 contient généralement entre 1 et 50 atomes de carbones. Les pourcentages massiques d’unités monomériques sont exprimés par rapport à la masse totale d’unité monomériques du polymère réticulé. La quantité de réticulant n’est pas prise en compte pour déterminer ces pourcentages. Par « acrylate de méthyle et/ou acrylate d’éthyle », on désigne soit l’acrylate de méthyle, soit l’acrylate d’éthyle, soit l’acrylate de méthyle et l’acrylate d’éthyle. Par « acide (méth)acrylique », on désigne soit l’acide acrylique, soit l’acide méthacrylique, soit l’acide acrylique et l’acide méthacrylique. Le choix particulier du N-méthylène-bis-acrylamide (MBA) comme agent réticulant permet d’obtenir un excellent compromis en termes de propriétés rhéologiques, y compris à pH compris entre 3,5 et 5,5, tout en ayant un niveau de transparence très élevé. D’autres agents réticulants peuvent être utilisés en complément du MBA, mais dans un mode préféré, le seul agent réticulant utilisé pour réticuler le polymère de l’invention est le N-méthylène-bis-acrylamide (MBA). Dans un autre mode préféré, les agents réticulants TMPTA ou TMPDAE ne sont pas utilisés pour réticuler le polymère de l’invention. La présence dans le polymère d’unité monomérique ayant une chaîne alkyle d’au moins 10 atomes de carbone, ou d’unité monomérique de type -(CHR 1 -CHR 2 -O)- avec R 1 et R 2 étant, indépendamment l’un de l’autre, un atome d’hydrogène ou un groupe alkyle, n’est pas souhaitable car ces composés sont souvent difficiles à approvisionner, ou difficiles à synthétiser. Ils ne sont pas très intéressants économiquement et n’offrent pas le meilleur compromis entre propriété rhéologique et clarté. Le polymère réticulé Le polymère réticulé présent dans le latex selon l’invention est réticulé avec une quantité de N-méthylène-bis-acrylamide avantageusement comprise entre 500 et 5000 ppm en masse par rapport à la masse totale de monomères, préférentiellement entre 1000 et 4000 ppm, plus préférentiellement entre 1500 et 3000 ppm, et encore plus préférentiellement entre 1700 et 2500 ppm. L’acide méthacrylique est avantageusement préféré à l’acide acrylique. L’acrylate d’éthyle est avantageusement préféré à l’acrylate de méthyle. Selon un mode préféré, l’acrylate d’alkyle linéaire comprenant 3 à 9 atomes de carbone (C n H 2n+1 avec n = 1 à 9) est choisi parmi l’acrylate de butyle, l’acrylate d’éthylhexyle et leurs mélanges, et est préférentiellement l’acrylate de butyle. La quantité d’unité monomérique d’acide (méth)acrylique est préférentiellement comprise entre 25 et 40% en masse, plus préférentiellement entre 25 et 37% en masse. La quantité d’unité monomérique de méthylacrylate et/ou d’éthylacrylate est préférentiellement comprise entre 40 et 75% en masse, plus préférentiellement entre 45 et 70% en masse. La quantité d’unité monomérique acrylate d’alkyle linéaire comprenant 3 à 9 atomes de carbone est préférentiellement comprise entre 1 et 25% en masse, préférentiellement d’au moins 2%, plus préférentiellement d’au moins 5% en masse. Les quantités de monomère(s) sauront être ajustées par l’homme du métier de telle manière à ce que la somme des quantités de monomères soit égale à 100% massique lors de la préparation du polymère réticulé selon l’invention. Le latex A l’origine, le terme latex désignait la substance blanche produite par certains végétaux et sécrétée pour se défendre. La transformation de ce matériau naturel en caoutchouc s’est vite développée à la fin du 19eme siècle. Aujourd’hui, le terme « latex » désigne tout type de dispersion de polymères hydrophobes ou non solubles dans l’eau dans une solution aqueuse. La dispersion des particules de latex est assurée par des molécules tensioactives à l’interface permettant de diminuer la tension interfaciale. Les latex synthétiques sont aujourd’hui largement répandus dans diverses industries (pneumatiques, peintures, adhésifs…). Le latex selon l’invention comprend préférentiellement entre 20 et 40% en masse, plus préférentiellement entre 25 et 35% en masse de polymère réticulé. Il comprend préférentiellement entre 60 et 80% en masse, préférentiellement entre 65 et 75% en masse d’eau. En outre, le latex comprend de préférence entre 0,1 et 2% de composés tensioactifs et/ou de composés de post-traitement. Par exemple, des composés de post-traitement sont des amorceurs ou des conservateurs. Ces pourcentages massiques sont exprimés par rapport à la masse du latex. Procédé de préparation du latex Le latex selon l’invention est préparé selon les techniques connues de l’homme de métier. Ce dernier saura ajuster les paramètres de préparation et de polymérisation pour obtenir le latex selon l’invention en respectant les conditions de compositions monomériques et de réticulant de l’invention. Généralement, un latex est préparé de la manière suivante. Dans un réacteur, avantageusement chauffé, sont introduits de l’eau et un premier tensioactif. Parallèlement, sont préparées une pré-émulsion contenant de l’eau, les monomères à polymériser, un deuxième tensioactif et le réticulant, et une solution d’amorceur. Une fois le réacteur à la température souhaitée, la pré-émulsion et la solution d’amorceur sont ajoutées simultanément dans le réacteur au débit souhaité. La polymérisation s’effectue, ainsi que l’émulsification. Après ajout complet de la pré-émulsion et de la solution, et réaction complète, on obtient un latex qu’il est possible de filtrer. L’homme du métier saura choisir les tensioactifs adéquats, avantageusement parmi les tensioactifs huile dans eau, avantageusement le dodécyl sulfate de sodium. En outre, le premier et le deuxième tensioactif du latex sont avantageusement identiques. Composition pour le soin du cheveu et/ou de la peau L’invention a également pour objet une composition pour le soin du cheveu et/ou de la peau comprenant au moins un latex selon l’invention tel que décrit précédemment. La composition peut être une composition cosmétique ou pharmaceutique. A titre d’exemple, la composition est une composition de shampoing, ou une composition nettoyante pour la peau, ou une composition de gel pour la douche. La composition selon l’invention est généralement transparente. La composition comprend préférentiellement une quantité de latex comprise entre 2 et 20 % en masse par rapport à la masse totale de la composition. De manière avantageuse, elle comprend une quantité de polymère réticulé comprise entre 0,4 et 8 % en masse par rapport à la masse totale de la composition. Outre les tensioactifs du latex, la composition pour le soin du cheveu et/ou de la peau selon l’invention comprend généralement au moins un tensioactif, préférentiellement au moins deux tensioactifs, qui vont apporter le caractère nettoyant, voire moussant, à la composition. Ces tensioactifs sont généralement choisis parmi les tensioactifs non ioniques, les tensioactifs anioniques, les tensioactifs cationiques, les tensioactifs amphotériques et les tensioactifs zwitterioniques. Préférentiellement, le premier tensioactif possédé un caractère anionique, alors que le second tensioactif possédé un caractère zwitterionique. La composition selon l’invention comprend préférentiellement : - le latex selon l’invention ; - au moins un premier tensioactif ; - au moins un second tensioactif différent du premier tensioactif ; - optionnellement au moins un agent siliconé ; - optionnellement au moins un actif ; et - de l’eau. Le premier tensioactif est généralement un tensioactif anionique pouvant être utilisé dans le cadre de l’invention et avantageusement choisi parmi les carboxylates, les acylaminoacides, les sels d’acylaminoacides, les amidoéthercarboxylates, les alkyl polyaminocarboxylates, les alkyl éthers sulfates, les alkyl sulfonates, les iséthionates, les alkyl méthyltaurates, les alkyl sulfosuccinates, les alkyl sulfoacétates, les alkyl phosphates (mono ou dialkyl phosphates), et leurs mélanges. Comme tensioactif anionique, on peut avantageusement citer le lauryl éther sulfate de sodium ou d’ammonium, le lauryl sulfate de sodium ou d’ammonium, le lauryl glycol carboxylate, le cocoampho(di)acétate, le lauroampho(di)acétate, le lauryl phosphate de potassium, et leurs mélanges. Préférentiellement, le tensioactif anionique est le lauryl éther sulfate de sodium. Préférentiellement, la quantité du premier tensioactif dans la composition selon l’invention est comprise entre 5 et 20 % en masse par rapport à la masse totale de la composition. Le second tensioactif est généralement un tensioactif zwitterionique pouvant être utilisé dans le cadre de l’invention et avantageusement choisi parmi les dérivés de bétaïnes dont les amidopropylbétaïnes, les amphoacétates, les amphodiacétates, les hydroxylsultaines, et leurs mélanges. Comme dérivés de bétaïnes, on peut citer, par exemple, le cocoyl bétaïne, la lauroyl bétaïne, la cocamidopropyl bétaïne, et la lauramido propylbétaïne. Préférentiellement le second tensioactif zwitterionique est le cocamidopropyl bétaïne. Préférentiellement, la quantité du second tensioactif dans la composition selon l’invention est comprise entre 0,1 et 10 % en masse par rapport à la masse totale de la composition. La composition pour le soin du cheveu et/ou de la peau selon l’invention comprend préférentiellement au moins un agent siliconé. Les agents siliconés sont souvent utilisés dans les compositions de soin du cheveu car ils donnent souplesse et brillance à la chevelure. Ils sont généralement sous forme de particules qui vont venir se déposer tout autour du cheveu créant ainsi une couche protectrice. Les silicones utilisés pour les produits capillaires sont des ingrédients modulables, qui s’adaptent aux différents produits de soin et aux besoins du cheveu. Ils se présentent sous forme de chaînes, de filets ou d’anneaux. Ils peuvent être aussi bien hydrosolubles, qu’hydrophobes. Les agents siliconés utilisables conformément à l’invention peuvent se présenter sous forme d’huiles, de cires, de résines ou de gommes. Le ou les composés siliconés pouvant être utilisé(s) dans le cadre de la composition pour le soin du cheveu et/ou de la peau selon l’invention peuvent être choisis parmi le groupe comprenant les polydialkylsiloxanes, notamment les polydimethylsiloxanes (PDMS), et les polysiloxanes organo-modifiés comportant au moins un groupement fonctionnel choisi parmi les groupements amine, les groupements aryle et les groupements alcoxy. Les agents siliconés sont définis plus en détail dans l’ouvrage de Walter NOLL « Chemistry and Technology of Silicones » (1968), Academie Press. Préférentiellement, la quantité d’agents siliconés dans la composition est comprise entre 0 et 10 % en masse par rapport à la masse totale de la composition. La composition selon l’invention peut en outre contenir un ou plusieurs actifs classiquement utilisés dans les produits de soin. Au sens de l’invention, le terme « actif » désigne un composé présentant des propriétés intéressantes (soin, adoucissant, démêlant…) et utilisé de façon classique par l’homme du métier. On peut citer, par exemple, les actifs hydrosolubles ou liposolubles habituels dans le domaine cosmétique tels que les conservateurs, les humectants (glycérine), les séquestrants (EDTA), les antioxydants, les parfums, les matières colorantes, les colorants solubles, les pigments encapsulés ou non, les nacres, les charges à effet matifiant, les tenseurs, les blanchissants, les agents exfoliants, les filtres solaires, les actifs cosmétiques ou dermatologiques hydrophiles ou lipophiles tels que les vitamines hydrosolubles ou liposolubles, les antiseptiques, les anti-séborrhéiques, les antimicrobiens tels que le peroxyde de benzoyle, l’acide salicylique, le triclosan, l’acide azélaïque, la niacine (vitamine PP), les amincissants tels que la caféine, les azurants optiques, les électrolytes, les agents ayant pour effet d’améliorer les propriétés cosmétiques de la peau ou encore les particules solides sphériques ou non, poreuses ou non de toutes tailles. Les quantités de ces différents actifs sont celles classiquement utilisées dans le domaine considéré, et représentent par exemple de 0 à 20 % en masse par rapport à la masse totale de la composition. Ces actifs ainsi que leur concentration doivent être tels qu’ils ne modifient pas la propriété recherchée pour la composition de l’invention. La composition selon l’invention comprend généralement de l’eau comme solvant de préparation. En général, la quantité en eau est comprise entre 50 et 99 % en masse par rapport à la masse totale de la composition, préférentiellement entre 60 et 95 %, encore plus préférentiellement entre 70 et 90%. Outre l’eau, la composition selon l’invention peut comprendre un ou plusieurs solvants hydrosolubles choisis parmi des alcools inférieurs (mono-alcools) comportant de 1 à 8 atomes de carbone, tels que l’éthanol, l’isopropanol, le tert-butanol, le n-butanol ; et des polyols tels que la glycérine, le propylène glycol, le butylène glycol, l’isoprène glycol, des glycols tels que le PEG-8 ; le sorbitol ; des éthers de polyols ; des sucres tels que le glucose, le fructose, le maltose, le lactose, et le sucrose ; dans la mesure où ces composés n’altèrent pas les propriétés recherchées de la composition selon l’invention. La quantité de ce(s) solvant(s) dans la composition de l’invention est avantageusement comprise entre 0 et 30 % en masse par rapport à la masse totale de la composition, de préférence entre 1 et 10%. L’homme du métier saura ajuster les quantités de chaque composant de la composition de telle manière à ce que la somme des quantités soit égale à 100% massique lors de sa composition selon l’invention. La composition selon l’invention peut se présenter sous différentes formes plus ou moins épaissies, notamment sous forme de solution épaissie, de gel, de lait, de lotion ou de crème. Préférentiellement, la composition selon l’invention se présente sous forme de solution épaissie ou de gel. La composition selon l’invention est fabriquée selon les techniques connues de l’homme de métier. Celui-ci saura en outre mettre en œuvre le latex selon l’invention et les autres ingrédients afin d’obtenir une composition pour le soin du cheveu et/ou de la peau classique. La composition selon l’invention comprend de préférence au moins un agent solide en suspension. La composition selon l’invention peut être utilisée sous forme de shampoing, de crème solaire, de lotion solaire, d’écran solaire, de gel pour les mains, de lotion pour les mains, de savon liquide, de crème à raser, de lotion après rasage, de gel revitalisant, de lotion revitalisante, de teinture capillaire, de lotion pour permanentes, de gel pour permanentes, de produit à action défrisante, de décolorant pour les cheveux, de gel coiffant ou bien de gel douche. Préférentiellement, la composition selon l’invention est une composition de shampoing, une composition nettoyante pour la peau, ou une composition de gel pour la douche. Utilisations et avantages de l’invention Les latex selon l’invention sont avantageusement utilisés pour formuler des compositions pour le soin du cheveu et/ou de la peau. Ils offrent un meilleur compromis en termes de performances rhéologiques et de transparence, y compris à pH acide (3,5 à 5,5), que les latex de l’art antérieur. Le latex de polymère réticulé selon l’invention est capable de maintenir un agent solide en suspension dans la composition de soin pour la peau ou les cheveux. L’invention a également pour objet une méthode pour épaissir une composition pour le soin du cheveu et/ou de la peau ayant un pH compris entre 3,5 et 5,5 comprenant l’utilisation du latex selon l’invention tel que décrit précédemment. L’invention et les avantages qui en découlent ressortiront mieux des exemples suivants donnés afin d’illustrer l’invention, et non de manière limitative. EXEMPLES Glossaire AMA : Acide MéthAcrylique AE : Acrylate d’Ethyle ABu : Acrylate de Butyle AEH : Acrylate d’EthylHexyle ABe : Acrylate de poly(oxyde d’éthylène) de béhényle (25 motifs éthoxylés) MBA : N-MéthylèneBisAcrylamide TMPTA : TriMéthylol Propane TriAcrylate APE : Allyl Penta Erythritole TAAC : TrétraAllyl Ammonium Chloride SLES : Sodium Lauryl Ether Sulfate NaOH : Hydroxyde de sodium CAPB : CocAmidoPropyl Betaïne 1/ Synthèse des latex de polymères réticulés Les exemples I1 à I9 et les exemples comparatifs C1 à C8 sont synthétisés en suivant le protocole suivant. Les quantités de monomères sont ajustées afin de respecter les ratios précisés dans le Tableau 1 et en maintenant une quantité de polymère réticulé de 30% en masse par rapport à la masse totale du latex. Protocole de synthèse des latex 423,0 g d’eau déionisée et 2,5 g d’une solution à 30% en masse de dodécyl sulfate de sodium sont introduits dans un réacteur double-enveloppe équipé d’une agitation mécanique et d’un réfrigérant. Le milieu est chauffé à 89°C. Une pré-émulsion contenant 154,0 g d’eau déionisée, 7,5 g d’une solution à 30% en masse de dodécyl sulfate de sodium, 90,0 g (1,05 mol) d’acide méthacrylique, 135 g (1,35 mol) d’acrylate d’éthyle, 75,0 g (0,59 mol) d’acrylate de butyle et 0,6 g (3,9 mmol) de N-methylène-bis-acrylamide sont ajoutés dans cet ordre sous agitation magnétique pendant 10 minutes (solution A). 70,1 g d’une solution de persulfate de sodium à 850 ppm dans l’eau déionisée est préparée (solution B). Lorsque le réacteur est à la température de consigne, 28,1 g d’une solution à 4250 ppm de persulfate de sodium dans l’eau déionisée sont injectés dans le réacteur et les 2 solutions A et B sont ajoutées respectivement à 1,2 mL/min et 5,4 L/h pendant 20 minutes puis le débit est augmenté à respectivement 2,4 ml/min et 10,3 L/h jusqu’à consommation des solutions. A la fin des additions des solutions A et B, le milieu est laissé sous agitation à 84°C pendant 30 minutes puis refroidi à 70°C. 7,4 g d’une solution d’hydroperoxyde de terbutyle à 5,1% dans l’eau déionisée sont alors ajoutés dans le réacteur. 10 minutes après cet ajout, sont ajoutés 7,3 g d’une solution d’acide isoascorbique à 4,1% dans l’eau déionisée. Après 30 minutes, le latex est filtré à 300 µm. Tableau 1 – Composition des polymères réticulés des latex Toutes les polymérisations conduisent à des latex stables à l’exception des exemples comparatifs C2 et C4. 2/ Formulation de composition pour le soin du cheveu et /ou de la peau Les latex de polymères des exemples I1-I9 et des exemples comparatifs C1-C8 sont utilisés pour formuler une composition pour le soin du cheveu et/ou de la peau. Le Tableau 2 décrit la composition de la formulation. Les quantités des ingrédients sont données en pourcentage de matière active. Tableau 2 – Composition pour le soin du cheveu et/ou de la peau (Qs = quantité suffisante) La composition contient 2.4% en masse de polymère, soit 8% en masse de latex. 3/ Analyse des formulations Les formulations sont évaluées selon trois critères : leur viscosité Brookfield à 20 tours/min, leur transmittance à 500 nm ainsi que leur contrainte seuil. La mesure de viscosité est réalisée à 25°C sur un viscosimètre Brookfield RVT muni d’un module 4. Une valeur de viscosité comprise entre 3000 et 8000 cP (centipoise) est recherchée et souhaitée pour conserver des propriétés d’écoulement adéquates. La mesure de transmittance de la formulation est réalisée sur un spectrophotomètre Hach Lange DR 600 à 500 nm dans des cuves de polystyrène (PS) de 1,5 mL (trajet optique de 10 mm), à 25 °C. Nous considérons que la formulation est transparente lorsque la valeur de transmittance est supérieure à 85%. La mesure de contrainte seuil est réalisée à 25°C sur un rhéomètre Kinexus Pro + (Malvern) équipé d’une géométrie cône-plan (2°/60 mm). Une programmation de montée en contrainte de 0,1 à 100 Pa est appliquée et dix acquisitions sont réalisées par décade logarithmique. Les échantillons de formulations sont au préalable centrifugés pendant 5 minutes à 5000 tour/min afin d’enlever les bulles d’air. Cette valeur traduit la suspensivité des formulations et est considérée comme suffisante et satisfaisante au-delà de 1,5 Pa. Un résultat pour une composition est considéré comme bon et satisfaisant quand les trois critères sont satisfaits pour au moins un des tests, soit à pH=5,5, soit à pH=4,5. Les résultats sont récapitulés dans le Tableau 3 suivant : Tableau 3 – Résultats des analyses NA : Non Applicable car les contre-exemples C2 et C4 ne conduisent pas à des latex stables. Les résultats des tests démontrent que les latex selon l’invention I1 à I10 permettent de satisfaire les trois critères de viscosité, transmittance et contrainte seuil pour au moins une des deux valeurs de pH, alors que les latex des exemples comparatifs ne le permettent pas. Les latex selon l’invention affichent, pour au moins une des valeurs de pH, à la fois une viscosité comprise entre 3000 et 8000 cP, une transmittance supérieure à 85% ainsi qu’une contrainte seuil supérieure à 1,5 Pa. Au contraire, aucun des contre-exemples C1-C8 ne réunit ces trois critères pour une même valeur de pH. Les latex selon l’invention offrent donc un meilleur compromis en termes de propriétés rhéologiques et de transparence. 4/ Evaluation des latex de l’invention par rapport aux exemples de l’art antérieur. Les latex des exemples I1, I2, I6 et I9 sont comparés aux exemples jugés pertinents des brevets cités dans l’état antérieur de la technique (Tableau 4). Les latex sont utilisés dans la formulation décrite précédemment et les mêmes paramètres ont été étudiés. Tableau 4 – Exemples comparatifs C9 à C11 de l’art antérieur Les résultats sont consignés dans le Tableau 5 ci-dessous. Tableau 5 – Résultats des tests Les résultats des tests montrent que les polymères des exemples comparatifs C9 à C11 ne permettent pas d’atteindre des niveaux de transmittance aussi élevés que les polymères de l’invention. Le polymère du latex C9 ayant la même composition que celui de l’exemple I1 mais réticulé avec du TMPTA ne permet pas d’atteindre des propriétés aussi intéressantes que lorsque le polymère est réticulé avec du MBA. Les polymères des exemples comparatifs C10 et C11 qui contiennent des unités monomériques ayant une chaîne alkyle d’au moins 10 atomes de carbone, ou des unités monomériques de formule -(CHR 1 -CHR 2 -O)- avec R 1 et R 2 étant, indépendamment l’un de l’autre, un atome d’hydrogène ou un groupe alkyle, offrent des niveaux de transmittance inférieurs à ceux obtenus avec les latex selon l’invention. Latex comprenant un polymère réticulé, ledit polymère comprenant : - de 20 à 45% en masse d’unité monomérique d’acide (méth)acrylique ; - de 35 à 78% en masse d’unité monomérique d’acrylate de méthyle et/ou d’acrylate d’éthyle ; - de 0 à 30% en masse d’unité monomérique d’au moins un acrylate d’alkyle linéaire comprenant 3 à 9 atomes de carbone ; - la somme des unités monomériques étant égale à 100% en masse ; caractérisé en ce que le polymère est réticulé avec du N-méthylène-bis-acrylamide ; et en ce que le polymère est dépourvu d’unité monomérique ayant une chaîne alkyle d’au moins 10 atomes de carbone, et d’unité monomérique de formule -(CHR 1 -CHR 2 -O)-, R 1 et R 2 étant, indépendamment l’un de l’autre, un atome d’hydrogène ou un groupe alkyle. Latex selon la revendication 1, caractérisé en ce que le polymère est réticulé avec une quantité de N-méthylène-bis-acrylamide comprise entre 500 et 5000 ppm en masse par rapport à la masse totale de monomères. Latex selon l’une des revendications 1 à 2, caractérisé en ce que le polymère est réticulé avec le N-méthylène-bis-acrylamide comme seul agent réticulant. Latex selon l’une des revendications 1 à 3, caractérisé en ce que la quantité d’unité monomérique d’acide (méth)acrylique est comprise entre 25 et 40% en masse. Latex selon l’une des revendications 1 à 4, caractérisé en ce que la quantité d’unité monomérique d’acrylate de méthyle et/ou d’acrylate d’éthyle est comprise entre 40 et 75% en masse. Latex selon l’une des revendications 1 à 5, caractérisé en ce que le polymère réticulé comprend : - de 20 à 45% en masse d’unité monomérique d’acide méthacrylique ; - de 35 à 78% en masse d’unité monomérique d’acrylate d’éthyle ; - de 0 à 30% en masse d’unité monomérique d’au moins un acrylate d’alkyle comprenant 3 à 9 atomes de carbone. Latex selon l’une des revendications 1 à 6, caractérisé en ce que la quantité d’unité monomérique acrylate d’alkyle linéaire comprenant 3 à 9 atomes de carbone est comprise entre 1 et 25% en masse. Latex selon l’une des revendications 1 à 7, caractérisé en ce que l’acrylate d’alkyle linéaire comprenant 3 à 9 atomes de carbone est choisi parmi l’acrylate de butyle, l’acrylate d’éthylhexyle et leurs mélanges. Latex selon l’une des revendications 1 à 8, caractérisé en ce que le latex comprend entre 20 et 40 % en masse de polymère réticulé, entre 60 et 80% en masse d’eau, et entre 0,1 et 2% de composés tensioactifs et/ou de composés de post-traitement, par rapport à la masse du latex. Composition pour le soin du cheveu et/ou de la peau comprenant au moins un latex selon l’une des revendications 1 à 9. Composition pour le soin du cheveu et/ou de la peau selon la revendication 10, caractérisée en ce que la composition est une composition de shampoing, ou une composition nettoyante pour la peau, ou une composition de gel pour la douche. Composition pour le soin du cheveu et/ou de la peau selon la revendication 10 ou 11, caractérisée en ce que la composition comprend une quantité de latex selon l’une des revendications 1 à 9 comprise entre 2 et 20% en masse par rapport à la masse totale de la composition. Composition pour le soin du cheveu et/ou de la peau selon l’une des revendications 10 à 12, caractérisée en ce que la composition comprend également : - au moins un premier tensioactif ; - au moins un second tensioactif différent du premier tensioactif ; - optionnellement au moins un agent siliconé ; - optionnellement au moins un actif ; et - de l’eau. Composition pour le soin du cheveu et/ou de la peau selon l’une des revendications 10 à 13, caractérisée en ce que la composition comprend au moins un agent solide en suspension. Méthode pour épaissir une composition pour le soin du cheveu et/ou de la peau ayant un pH compris entre 3,5 et 5,5, ladite méthode comprenant l’utilisation du latex selon l’une des revendications 1 à 9.